ШИХТА ДЛЯ ПРОИЗВОДСТВА ПОРИСТОГО ЗАПОЛНИТЕЛЯ
MIXTURE FOR MAKING POROUS AGGREGATE

Изобретение относится к производству пористых заполнителей для бетонов.
Известна шихта для производства пористого заполнителя, содержащая, мас.%: глина монтмориллонитовая 35,0-38,0; уголь 5,0-6,0; доломит 36,0-50,0 [1].
Задачей изобретения является повышение прочности пористого заполнителя, полученного из шихты.
Технический результат достигается тем, что шихта для производства пористого заполнителя, содержащая глину монтмориллонитовую, уголь, доломит, дополнительно содержит нефелин при следующем соотношении компонентов, мас.%: глина монтмориллонитовая 84,0-88,0; уголь 5,0-6,0; доломит 1,0-2,0; нефелин 5,0-9,0.
В таблице приведены составы шихты для производства заполнителя.
Таблица
Компоненты
Состав, мас.%
1
2
3
Глина монтмориллонитовая
88,0
85,0
84,0
Уголь
5,0
5,5
6,0
Доломит
2,0
2,5
1,0
Нефелин
5,0
7,0
9,0
Прочность на сжатие, МПа
не менее 4
не менее 5
не менее 5
В составе шихты для производства пористого заполнителя используют глины монтмориллонитовые, включающие Al-монтмориллонит и Fe-монтмориллонит (нонтронит).
2
Компоненты сырьевой смеси дозируют в требуемых количествах. Уголь, доломит, нефелин размалывают до порошкообразного состояния (удельная поверхность 2000-3500 см/г), добавляют глину монтмориллонитовую и смешивают. Полученную шихту увлажняют до 18-20% и формуют из нее гранулы размером 20-40 мм, которые сушат до влажности 1-3% и обжигают при температуре 1000-1100°С.
Источники информации
1. SU 1161500, С04В 31/00, 1985.